(57)【要約】  流体の流路となる複数のセルを区画形成する多孔質の隔壁と最外周に位置する外周壁とを備え、流体の入口側の端面における所定のセルの開口部と、流体の出口側の端面における残余のセルの開口部に目封止部を有し、複数の目封止部に気泡が形成され、気泡の中心が、目封止部の中心軸方向における一定の範囲に位置するハニカム構造体。
2011036971.tif 000002
【特許請求の範囲】
【請求項１】
流体の流路となる複数のセルを区画形成する多孔質の隔壁と最外周に位置する外周壁とを備え、流体の入口側の端面における所定のセルの開口部と、流体の出口側の端面における残余のセルの開口部に目封止部を有し、
複数の前記目封止部に気泡を有し、前記気泡の中心が、前記目封止部の中心軸方向における一定の範囲に位置するハニカム構造体。
【請求項２】
前記気泡の平均径が０．５〜１．６ｍｍである請求項１に記載のハニカム構造体。
【請求項３】
前記気泡が、各前記目封止部毎に、１つ又は２つ形成された請求項１又は２に記載のハニカム構造体。
【請求項４】
前記気泡の中心が位置する、前記目封止部の中心軸方向における一定の範囲が、前記目封止部の、前記端面側の端部から前記目封止部の深さの１／３の位置から、前記目封止部の、前記端面側の端部から前記目封止部の深さの１／２の位置までの範囲である請求項１〜３のいずれかに記載のハニカム構造体。
【請求項５】
全ての前記目封止部に対して７０％以上の目封止部が、気泡を有する請求項１〜４のいずれかに記載のハニカム構造体。
【請求項６】
前記目封止部の深さが３〜１２ｍｍである請求項１〜５のいずれかに記載のハニカム構造体。
【請求項７】
前記所定のセルと前記残余のセルとが交互に並ぶ請求項１〜６のいずれかに記載のハニカム構造体。
【請求項８】
前記目封止部の中心軸方向に直交する断面において、前記目封止部の中央領域に前記気泡が形成されている請求項１〜７のいずれかに記載のハニカム構造体。
【請求項９】
前記隔壁及び前記目封止部の材質が、コージェライト、ムライト、アルミナ、炭化珪素、及びチタン酸アルミニウムからなる群から選択された少なくとも１種を含むものである請求項１〜８のいずれかに記載のハニカム構造体。
【請求項１０】
流体の流路となる複数のセルを区画形成する多孔質の隔壁と最外周に位置する外周壁とを備えるハニカム成形体の一方の端面にシートを貼り付け、前記シートにおける、目封止部を形成しようとするセルと重なる位置に孔を開けるマスキング工程と、
前記ハニカム成形体の前記シートが貼り付けられた側の端部を目封止材料が貯留された容器内に圧入して、前記ハニカム成形体の前記一方の端面から、前記シートに形成された孔を通じて、目封止材料を前記セル内に圧入する第１圧入工程と、
前記ハニカム成形体に充填された目封止材料の、前記ハニカム成形体の前記端面側の端部を凹ませて凹部を形成する凹部形成工程と、
前記凹部が形成された目封止材料が充填された前記セル内に、前記凹部が形成された目封止材料の上から目封止材料を更に圧入する第２圧入工程とを有するハニカム構造体の製造方法。
【請求項１１】
前記第２圧入工程が、加圧面を有する加圧部材を、前記加圧面が前記ハニカム成形体の端面と鋭角を形成した状態で、前記シートの表面に沿って移動させて、前記加圧面によって、前記シートと前記加圧面との間に供給された目封止材料を、前記シートに形成された孔を通じて、前記凹部が形成された目封止材料が充填されたセル内に、前記凹部が形成された目封止材料の上から圧入する工程である請求項１０に記載のハニカム構造体の製造方法。
【請求項１２】
目封止材料が貯留される目封止用容器と、前記目封止材料が貯留された前記目封止用容器内に、流体の流路となる複数のセルを区画形成する多孔質の隔壁と最外周に位置する外周壁とを備えるハニカム成形体の端部を圧入して、ハニカム成形体の端面からセル内に目封止材料を充填する圧入手段と、を備える第１圧入装置と、
加圧面を有する加圧部材を備え、前記加圧部材によって、前記ハニカム成形体の前記セル内に充填された前記目封止材料の上から、前記セル内に更に目封止材料を圧入する第２圧入装置と、
前記ハニカム成形体に充填された目封止材料を乾燥させる乾燥装置とを備えるハニカム構造体の製造装置。
【発明の詳細な説明】
【技術分野】
【０００１】
本発明は、ハニカム構造体及びその製造方法に関し、更に詳しくは、温度変化に起因する変形、割れ等を抑制することができるハニカム構造体及びその製造方法に関する。
【背景技術】
【０００２】
内燃機関、ボイラー等の排気ガス中の微粒子や有害物質は、環境への影響を考慮して排気ガス中から除去する必要性が高まっている。特に、ディーゼルエンジンから排出される微粒子（以下、「ＰＭ」ということがある。）の除去に関する規制は、欧米、日本国内において強化される方向にある。そして、このようなＰＭを除去するための捕集フィルタとしてハニカム構造体が用いられている。【０００３】
このような目的で使用されるフィルタとしては、目封止ハニカム構造体を利用したハニカムフィルタを挙げることができる（例えば、特許文献１，２を参照）。ここで、目封止ハニカム構造体とは、流体（排ガス、浄化ガス）の流路となる複数のセルを区画形成する多孔質の隔壁と最外周に位置する外周壁とを備え、流体（排ガス）の入口側の端面における所定のセルの開口部と、流体（浄化ガス）の出口側の端面における残余のセルの開口部に目封止部を有するものである。このようなハニカムフィルタによれば、排ガスの入口側の端面からセル内に排ガスが流入し、セル内に流入した排ガスが隔壁を通過し、隔壁を通過した排ガス（浄化ガス）が排ガスの出口側の端面から排出される。そして、排ガスが隔壁を通過するときに、排ガス中に含有されるＰＭが隔壁により捕集され、排ガスが浄化ガスとなる。
【先行技術文献】
【特許文献】
【０００４】
【特許文献１】特開２００９−４００４６号公報
【特許文献２】特開２００６−２３１１６２号公報
【発明の概要】
【０００５】
従来のハニカムフィルタにおいては、目封止部毎に、大きさの異なる気泡が形成されることがあった。また、目封止部毎に、目封止部内の異なる位置に気泡が形成されることがあった。このように、目封止部毎に、大きさの異なる気泡が形成されたり、目封止部内の異なる位置に気泡が形成されたりすると、目封止部毎に熱容量、熱膨張（率）、ヤング率等が異なってくるため、温度変化等が生じた時に、応力が集中する部分が生じ、変形や割れが発生するという問題があった。特に、隔壁が交差する部分に応力が集中し、割れ、クラック等が発生するという問題があった。
【０００６】
本発明は、このような従来技術の問題点に鑑みてなされたものであり、温度変化に起因する割れ、変形等を抑制することができるハニカム構造体及びその製造方法を提供することを特徴とする。
【０００７】
本発明によって以下のハニカム構造体及びその製造方法が提供される。
【０００８】
［１］  流体の流路となる複数のセルを区画形成する多孔質の隔壁と最外周に位置する外周壁とを備え、流体の入口側の端面における所定のセルの開口部と、流体の出口側の端面における残余のセルの開口部に目封止部を有し、複数の前記目封止部に気泡を有し、前記気泡の中心が、前記目封止部の中心軸方向における一定の範囲に位置するハニカム構造体。
【０００９】
［２］  前記気泡の平均径が０．５〜１．６ｍｍである［１］に記載のハニカム構造体。
【００１０】
［３］  前記気泡が、各前記目封止部毎に、１つ又は２つ形成された［１］又は［２］に記載のハニカム構造体。
【００１１】
［４］  前記気泡の中心が位置する、前記目封止部の中心軸方向における一定の範囲が、前記目封止部の、前記端面側の端部から前記目封止部の深さの１／３の位置から、前記目封止部の、前記端面側の端部から前記目封止部の深さの１／２の位置までの範囲である［１］〜［３］のいずれかに記載のハニカム構造体。
【００１２】
［５］  全ての前記目封止部に対して７０％以上の目封止部が、気泡を有する［１］〜［４］のいずれかに記載のハニカム構造体。
【００１３】
［６］  前記目封止部の深さが３〜１２ｍｍである［１］〜［５］のいずれかに記載のハニカム構造体。
【００１４】
［７］  前記所定のセルと前記残余のセルとが交互に並ぶ［１］〜［６］のいずれかに記載のハニカム構造体。
【００１５】
［８］  前記目封止部の中心軸方向に直交する断面において、前記目封止部の中央領域に前記気泡が形成されている［１］〜［７］のいずれかに記載のハニカム構造体。
【００１６】
［９］  前記隔壁及び前記目封止部の材質が、コージェライト、ムライト、アルミナ、炭化珪素、及びチタン酸アルミニウムからなる群から選択された少なくとも１種を含むものである［１］〜［８］のいずれかに記載のハニカム構造体。
【００１７】
［１０］  流体の流路となる複数のセルを区画形成する多孔質の隔壁と最外周に位置する外周壁とを備えるハニカム成形体の一方の端面にシートを貼り付け、前記シートにおける、目封止部を形成しようとするセルと重なる位置に孔を開けるマスキング工程と、前記ハニカム成形体の前記シートが貼り付けられた側の端部を目封止材料が貯留された容器内に圧入して、前記ハニカム成形体の前記一方の端面から、前記シートに形成された孔を通じて、目封止材料を前記セル内に圧入する第１圧入工程と、前記ハニカム成形体に充填された目封止材料の、前記ハニカム成形体の前記端面側の端部を凹ませて凹部を形成する凹部形成工程と、前記凹部が形成された目封止材料が充填された前記セル内に、前記凹部が形成された目封止材料の上から目封止材料を更に圧入する第２圧入工程とを有するハニカム構造体の製造方法。
【００１８】
［１１］  前記第２圧入工程が、加圧面を有する加圧部材を、前記加圧面が前記ハニカム成形体の端面と鋭角を形成した状態で、前記シートの表面に沿って移動させて、前記加圧面によって、前記シートと前記加圧面との間に供給された目封止材料を、前記シートに形成された孔を通じて、前記凹部が形成された目封止材料が充填されたセル内に、前記凹部が形成された目封止材料の上から圧入する工程である［１０］に記載のハニカム構造体の製造方法。
【００１９】
［１２］  目封止材料が貯留される目封止用容器と、前記目封止材料が貯留された前記目封止用容器内に、流体の流路となる複数のセルを区画形成する多孔質の隔壁と最外周に位置する外周壁とを備えるハニカム成形体の端部を圧入して、ハニカム成形体の端面からセル内に目封止材料を充填する圧入手段と、を備える第１圧入装置と、加圧面を有する加圧部材を備え、前記加圧部材によって、前記ハニカム成形体の前記セル内に充填された前記目封止材料の上から、前記セル内に更に目封止材料を圧入する第２圧入装置と、前記ハニカム成形体に充填された目封止材料を乾燥させる乾燥装置とを備えるハニカム構造体の製造装置。
【００２０】
本発明のハニカム構造体によれば、複数の目封止部に気泡が形成され、気泡の中心が、目封止部の中心軸方向における一定の範囲に位置しているため、目封止部毎の熱容量、熱膨張（率）、ヤング率等のバラツキを少なくすることができ、温度変化等が生じた時に、応力が集中する部分が生じるのを抑制することができ、温度変化等が生じた時の割れ、変形等の発生を抑制することができる。
【００２１】
本発明のハニカム構造体の製造方法によれば、ハニカム成形体のセル内に目封止材料を充填した後に、当該目封止材料の端面側の端部に凹部を形成し、その後に、更に、凹部が形成された目封止材料の上から新たに目封止材料を充填するため、複数の目封止部に気泡を形成し、気泡の中心が、目封止部の中心軸方向における一定の範囲に位置するようにすることができる。
【図面の簡単な説明】
【００２２】
【図１Ａ】本発明のハニカム構造体の一の実施形態を模式的に示す斜視図である。
【図１Ｂ】本発明のハニカム構造体の一の実施形態を模式的に示す平面図である。
【図１Ｃ】図１ＢのＡ−Ａ’断面を示す模式図である。
【図２Ａ】本発明のハニカム構造体の製造方法の一の実施形態の工程の一部を示す模式図である。
【図２Ｂ】本発明のハニカム構造体の製造方法の一の実施形態の工程の一部を示す模式図である。
【図２Ｃ】本発明のハニカム構造体の製造方法の一の実施形態の工程の一部を示す模式図である。
【図２Ｄ】本発明のハニカム構造体の製造方法の一の実施形態の工程の一部を示す模式図である。
【図２Ｅ】本発明のハニカム構造体の製造方法の一の実施形態の工程の一部を示す模式図である。
【図２Ｆ】本発明のハニカム構造体の製造方法の一の実施形態の工程の一部を示す模式図である。
【図２Ｇ】本発明のハニカム構造体の製造方法の一の実施形態の工程の一部を示す模式図である。
【図３】本発明のハニカム構造体の製造方法の一の実施形態の工程の一部を示す模式図である。
【図４Ａ】本発明のハニカム構造体の製造装置の一の実施形態における、第１圧入装置を模式的に示す側面図である。
【図４Ｂ】本発明のハニカム構造体の製造装置の一の実施形態における、第１圧入装置を模式的に示す側面図である。
【図５】本発明のハニカム構造体の製造装置の一の実施形態における、ハニカム成形体を反転させる装置（反転装置）を模式的に示す側面図である。
【図６】本発明のハニカム構造体の製造装置の一の実施形態における、第２圧入装置を模式的に示す側面図である。
【図７】本発明のハニカム構造体の製造装置の一の実施形態における、乾燥装置の断面を示す模式図である。
【図８】本発明のハニカム構造体の他の実施形態を模式的に示す平面図である。
【発明を実施するための形態】
【００２３】
以下、本発明を実施するための形態を具体的に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００２４】
（１）ハニカム構造体：
図１Ａ〜図１Ｃに示すように、本発明のハニカム構造体の一実施形態は、流体の流路となる複数のセル２を区画形成する多孔質の隔壁３と最外周に位置する外周壁４とを備え、流体の入口側の端面１１における所定のセル２の開口部と、流体の出口側の端面１２における残余のセル２の開口部に目封止部５を有し、複数の目封止部５に気泡が形成され、気泡６の中心が、目封止部５の中心軸方向における一定の範囲に位置するものである。ここで、「気泡６」とは、目封止部５内に形成された、直径０．３ｍｍ以上の空間を意味する。また、「気泡６の中心」とは、「目封止部５の、目封止部５の中心軸を含む平面で切断した断面」における気泡の幾何学的な中心を意味する。また、「目封止部５の中心軸」とは、ハニカム構造体のセル２の延びる方向、即ち目封止部５の深さ方向、に延びる軸を意味する。図１Ａは、本発明のハニカム構造体の一の実施形態を模式的に示す斜視図である。図１Ｂは、本発明のハニカム構造体の一の実施形態を模式的に示す平面図である。図１Ｃは、図１ＢのＡ−Ａ’断面を示す模式図である。
【００２５】
このように、本実施形態のハニカム構造体１００は、複数の目封止部５に気泡が形成され、気泡６の中心が、目封止部５の中心軸方向における一定の範囲に位置するものであるため、目封止部毎の熱容量、熱膨張（率）、ヤング率等のバラツキを少なくすることができ、温度変化等が生じた時に、応力が集中する部分が生じるのを抑制することができ、温度変化等が生じた時の変形、破損等の発生を抑制することができる。特に、隔壁が交差する部分の破損等を抑制することができる。また、ハニカム構造体１００の使用環境に応じて、気泡６の大きさ等を最適化することにより、上記温度変化等が生じた時の変形、破損等の発生を抑制する効果を、より大きくすることができる。
【００２６】
本実施形態のハニカム構造体においては、気泡６の平均径は、０．５〜１．６ｍｍであることが好ましく、０．６〜１．２ｍｍであることが更に好ましい。０．５ｍｍより小さいと、目封止部５の熱容量を小さくし難くなることがある。１．６ｍｍより大きいと、目封止部５の強度が低下することがある。気泡６の平均径は、「目封止部５の、目封止部５の中心軸を含む平面で切断した断面」における気泡の直径を、１００個の目封止部５に形成された気泡６について平均した値である。一の目封止部５に複数の気泡６が形成されている場合も、全ての気泡６についての平均をとる。気泡６の直径は、光学顕微鏡で２倍に拡大した状態で測定した値とする。「目封止部５の、目封止部５の中心軸を含む平面で切断した断面、における気泡の直径」とは、当該断面における気泡の面積から算出した相当径である。「気泡の面積から算出した相当径」とは、当該断面における気泡の面積と、同じ面積の「円形」の直径を意味する。
【００２７】
また、気泡６は、各目封止部毎に、１つ又は２つ形成されていることが好ましい。気泡６が３つ以上形成されていると、目封止部５の強度が低下することがある。
【００２８】
目封止部５における、気泡６の中心が位置する「目封止部５の中心軸方向における一定の範囲」は、「目封止部５の、端面１１（ハニカム構造体１００の端面１１）側の端部７から目封止部５の深さの１／３の位置」から、「目封止部５の、端面１１（ハニカム構造体１００の端面１１）側の端部７から目封止部５の深さの１／２の位置」までの範囲であることが好ましい。「目封止部５の、端面１１側の端部７から目封止部５の深さの１／３の位置」より、端部７に近い位置に気泡６が形成されると、目封止部５の端部７付近の強度が低下することがある。「目封止部５の、端面１１側の端部７から目封止部５の深さの１／２の位置」より、端部７から遠い位置に気泡６が形成されると、目封止部５の、セル２の空間側を向く端部（ハニカム構造体１００の内部方向を向く端部）付近の強度が低下することがある。ここで、「目封止部５の中心軸方向における一定の範囲」は、目封止部５の、「目封止部５の中心軸方向」における一定の範囲を意味する。また、上記のように、ハニカム構造体１００の入口側の端面１１側に形成されている目封止部５の場合は、目封止部５の中心軸方向における一定の範囲は、「目封止部５の、ハニカム構造体１００の入口側の端面１１側の、端部７」を基準にして定義されるが、出口側の端面１２側に形成されている目封止部５の場合は、「目封止部５の、ハニカム構造体１００の出口側の端面１２側の、端部」を基準にして定義される。
【００２９】
気泡６の中心の位置は、目封止部を、「目封止部の中心軸を含む平面」で切断し、断面における、目封止部の「ハニカム成形体の端面側」の端部から、気泡の中心までの距離（気泡深さ）を測定し、当該気泡深さの、目封止部の中心軸方向における深さに対する比の値とする。そして、１００個の目封止部における気泡６の中心の位置が、「目封止部５の中心軸方向における一定の範囲」である場合に、「気泡６の中心が、目封止部５の中心軸方向における一定の範囲に位置する」ものとする。
【００３０】
また、気泡６が、全ての目封止部５に対して７０％以上の目封止部５に形成されたものであることが好ましく、９０％以上の目封止部５に形成されたものであることが更に好ましく、全ての目封止部５に形成されたものであることが特に好ましい。７０％未満であると、目封止部５の熱容量を上昇させ、温度変化による変形、破損等を防止する効果が低くなることがある。ここで、「全ての目封止部５に対して７０％以上の目封止部５」は、目封止部５の個数が基準となっている。換言すれば、気泡６が、全ての目封止部５の個数に対して７０％以上の個数の目封止部５に形成されたものであることが好ましい。また、全ての目封止部５とは観察するために露出された断面における目封止部全てを意味することは言うまでもない。
【００３１】
また、本実施形態のハニカム構造体１００においては、目封止部５の中心軸方向に直交する断面において、目封止部５の中央領域に気泡６が形成されていることが好ましい。「目封止部５の中央領域」とは、目封止部５の中心軸方向に直交する断面において、目封止部５と相似形の領域であって、面積が目封止部５の面積の５０％であり、中心が目封止部５の重心（中心軸）と同じ位置である領域を意味する。
【００３２】
本実施形態のハニカム構造体１００においては、隔壁３の平均細孔径は、１０〜４０μｍであることが好ましく、１０〜３０μｍであることが更に好ましい。１０μｍより小さいと、粒子状物質の堆積が少ない場合でも圧力損失が増大することがあり、４０μｍより大きいとハニカム構造体１００が脆くなり欠落し易くなることがある。隔壁３の平均細孔径は、水銀ポロシメータで測定した値である。
【００３３】
本実施形態のハニカム構造体１００においては、隔壁３の気孔率は、３０〜７０％であることが好ましく、３５〜６０％であることが更に好ましい。３０％より小さいと、圧力損失が増大することがあり、７０％より大きいとハニカム構造体１００が脆くなり欠落し易くなることがある。隔壁３の気孔率は、水銀ポロシメータにより測定した値である。
【００３４】
本実施形態のハニカム構造体１００においては、隔壁３の厚さは、２００〜３００μｍであることが好ましく、２５０〜３００μｍであることが更に好ましい。２００μｍより薄いと、ハニカム構造体１００の強度が低下することがあり、３００μｍより厚いと、排ガスがセル内を通過するときの圧力損失が大きくなることがある。
【００３５】
本実施形態のハニカム構造体１００においては、セルの延びる方向に直交する断面のセル密度は、３００〜４００セル／ｉｎｃｈ２（４６．５〜６２．０セル／ｃｍ２）であることが好ましい。３００セル／ｉｎｃｈ２より小さいと、ハニカム構造体１００の強度が低下することがあり、４００セル／ｉｎｃｈ２より大きいと、圧力損失が高くなることがある。
【００３６】
本実施形態のハニカム構造体１００においては、セル形状は特に限定されないが、セルの延びる方向に直交する断面において、三角形、四角形、五角形、六角形等の多角形、円形、又は楕円形であることが好ましく、その他不定形であってもよい。
【００３７】
本実施形態のハニカム構造体１００においては、隔壁３及び目封止部５の材質が、コージェライト、ムライト、アルミナ、炭化珪素、及びチタン酸アルミニウムからなる群から選択された少なくとも１種を含むものであることが好ましく、コージェライト、ムライト、アルミナ、炭化珪素、及びチタン酸アルミニウムからなる群から選択された少なくとも１種であることが更に好ましく、コージェライト、ムライト、アルミナ、炭化珪素、及びチタン酸アルミニウムからなる群から選択された１種であることが特に好ましい。また、目封止部５の材質は隔壁３の材質と同じであることが好ましい。
【００３８】
本実施形態のハニカム構造体１００の外形は、特に限定されないが、円筒形、楕円筒形、「四角筒形等の底面多角形の筒形状」、底面不定形の筒形状等を挙げることができる。また、ハニカム構造体１００の大きさは、特に限定されないが、ハニカム構造体の外径に対する、ハニカム構造体の軸方向における長さの割合（長さ／外径）が、０．１〜０．８となるように成形することが好ましく、０．１〜０．６となるように成形することが更に好ましい。また、ハニカム構造体１００の形状が他の形状である場合、その底面の面積が、上記円筒形の場合の底面の面積と同じ範囲であることが好ましい。加えて、図１では全てのセルが正方形状で、かつ同サイズであるが、図８に示すハニカム構造体２００のようにＰＭの捕集容量を上げるため、隣り合うセルの大きさを変更させた形状のハニカム構造体であっても良い。
【００３９】
本実施形態のハニカム構造体１００は、流体の入口側の端面１１における所定のセル２の開口部と、流体の出口側の端面１２における残余のセルの開口部に目封止部５を有するものである。そして、上記所定のセルと上記残余のセルとが交互に配置され、入口側の端面１１及び出口側の端面１２において、目封止部と「セルの開口部」とにより市松模様が形成されていることが好ましい。
【００４０】
目封止部５の深さは、３〜１２ｍｍであることが好ましく、５〜１０ｍｍであることが更に好ましい。３ｍｍより浅いと、目封止部５の強度が低下することがある。１２ｍｍより深いと、隔壁３の、ＰＭを捕集する面積が小さくなることがある。目封止部５の深さとは、目封止部５の、中心軸方向（セルの延びる方向）における長さを意味する。
【００４１】
本実施形態のハニカム構造体１００においては、最外周に位置する外周壁は、成形時にハニカム成形体と一体的に形成させる成形一体壁であってもよいし、成形後に、ハニカム成形体の外周を研削して所定形状とし、セメント等で外周壁を形成するセメントコート壁であってもよい。外周壁が一体成形壁の場合、外周壁の厚さは、０．５〜１．５ｍｍが好ましい。外周壁がセメントコート壁の場合も同様である。また、外周壁がセメントコート壁の場合、セメントコート壁の材質としては、共素地にガラス等のフラックス成分を加えた材料等を挙げることができる。
【００４２】
本実施形態のハニカム構造体１００は、用途に合わせて、隔壁３の表面に、粒子状物質を燃焼除去するための触媒、排ガス中のＮＯＸ等の有害物質を除去するための触媒等が担持されていてもよい。
【００４３】
（２）ハニカム構造体の製造方法：
次に、本発明のハニカム構造体の製造方法の一実施形態について説明する。本発明のハニカム構造体の製造方法は、上記本発明のハニカム構造体を製造する方法であり、本発明のハニカム構造体の製造方法の一実施形態によって、上記本発明のハニカム構造体の一実施形態を製造することができる。
【００４４】
まず、セラミック原料を含有するセラミック成形原料を成形して、流体の流路となる複数のセルを区画形成する隔壁と最外周に位置する外周壁とを備える筒状のハニカム成形体を成形する。
【００４５】
セラミック成形原料に含有されるセラミック原料としては、コージェライト化原料、コージェライト、ムライト、アルミナ、炭化珪素、及びチタン酸アルミニウムからなる群から選択された少なくとも１種を含むものであることが好ましく、コージェライト化原料、コージェライト、ムライト、アルミナ、炭化珪素、及びチタン酸アルミニウムからなる群から選択された少なくとも１種であることが更に好ましく、コージェライト化原料、コージェライト、ムライト、アルミナ、炭化珪素、及びチタン酸アルミニウムからなる群から選択された１種であることが特に好ましい。尚、コージェライト化原料とは、シリカが４２〜５６質量％、アルミナが３０〜４５質量％、マグネシアが１２〜１６質量％の範囲に入る化学組成となるように配合されたセラミックス原料であって、焼成されてコージェライトになるものである。
【００４６】
また、このセラミック成形原料は、上記セラミック原料に、分散媒、有機バインダ、無機バインダ、造孔材、界面活性剤等を混合して調製することが好ましい。
【００４７】
セラミック成形原料を成形する際には、まず成形原料を混練して坏土とし、得られた坏土をハニカム形状に成形することが好ましい。成形原料を混練して坏土を形成する方法としては特に制限はなく、例えば、ニーダー、真空土練機等を用いる方法を挙げることができる。坏土を成形してハニカム成形体を形成する方法としては特に制限はなく、押出成形、射出成形等の従来公知の成形方法を用いることができる。例えば、所望のセル形状、隔壁厚さ、セル密度を有する口金を用いて押出成形してハニカム成形体を形成する方法等を好適例として挙げることができる。口金の材質としては、摩耗し難い超硬合金が好ましい。
【００４８】
また、上記成形後に、得られたハニカム成形体を乾燥してもよい。乾燥方法は、特に限定されるものではないが、例えば、熱風乾燥、マイクロ波乾燥、誘電乾燥、減圧乾燥、真空乾燥、凍結乾燥等を挙げることができ、なかでも、誘電乾燥、マイクロ波乾燥又は熱風乾燥を単独で又は組合せて行うことが好ましい。また、乾燥条件としては、乾燥温度８０〜１５０℃、乾燥時間５分〜２時間とすることが好ましい。
【００４９】
次に、得られたハニカム成形体を焼成することが好ましい。尚、焼成は、ハニカム成形体に目封止部を形成した後に行ってもよい。
【００５０】
また、ハニカム成形体を焼成（本焼成）する前には、そのハニカム成形体を仮焼することが好ましい。仮焼は、脱脂のために行うものであり、その方法は、特に限定されるものではなく、中の有機物（有機バインダ、分散剤、造孔材等）を除去することができればよい。一般に、有機バインダの燃焼温度は１００〜３００℃程度、造孔材の燃焼温度は２００〜８００℃程度であるので、仮焼の条件としては、酸化雰囲気において、２００〜１０００℃程度で、３〜１００時間程度加熱することが好ましい。
【００５１】
ハニカム成形体の焼成（本焼成）は、仮焼した成形体を構成する成形原料を焼結させて緻密化し、所定の強度を確保するために行われる。焼成条件（温度、時間、雰囲気）は、成形原料の種類により異なるため、その種類に応じて適当な条件を選択すればよい。例えば、コージェライト化原料を使用している場合には、焼成温度は、１４１０〜１４４０℃が好ましい。また、焼成時間は、４〜６時間が好ましい。
【００５２】
次に、ハニカム成形体の、流体の入口側の端面における所定のセル（第１のセル）の開口部と、流体の出口側の端面における残余のセル（第２のセル）の開口部に目封止材料を充填して、流体の入口側の端面における所定のセル（第１のセル）の開口部と、流体の出口側の端面における残余のセル（第２のセル）の開口部に目封止部を有する、上記本発明のハニカム構造体の一実施形態を得ることが好ましい。
【００５３】
ハニカム成形体に目封止材料を充填する方法としては、流体の流路となる複数のセルを区画形成する多孔質の隔壁と最外周に位置する外周壁とを備えるハニカム成形体の一方の端面にシートを貼り付け、シートにおける、目封止部を形成しようとするセルと重なる位置に孔を開けるマスキング工程と、ハニカム成形体のシートが貼り付けられた側の端部を目封止材料が貯留された容器内に圧入して、ハニカム成形体の一方の端面から、シートに形成された孔を通じて、目封止材料を前記セル内に圧入する第１圧入工程と、ハニカム成形体に充填された目封止材料の、ハニカム成形体の端面側の端部を凹ませて凹部を形成する凹部形成工程と、凹部が形成された目封止材料が充填されたセル内に、凹部が形成された目封止材料の上から目封止材料を更に圧入する第２圧入工程とを有する方法を挙げることができる。
【００５４】
そして、第２圧入工程は、加圧面を有する加圧部材を、当該加圧面がハニカム成形体の端面と鋭角を形成した状態で、シートの表面に沿って移動させ、上記加圧面によって、シートと加圧面との間に供給された目封止材料を、シートに形成された孔を通じて、凹部が形成された目封止材料が充填されたセル内に、凹部が形成された目封止材料の上から圧入する工程であることが好ましい。
【００５５】
上記、ハニカム成形体に目封止材料を充填する方法を、図２Ａ〜図２Ｇ及び図３を用いて更に詳細に説明する。
【００５６】
まず、図２Ａ、図２Ｂに示すように、流体の流路となる複数のセルを区画形成する多孔質の隔壁と最外周に位置する外周壁とを備えるハニカム成形体２２の一方の端面にシート２１を貼り付け、シート２１における、目封止部を形成しようとするセルと重なる位置に孔２８を開ける（マスキング工程）。図２Ａは、本発明のハニカム構造体の製造方法の一の実施形態の工程の一部を示す模式図である。図２Ｂは、本発明のハニカム構造体の製造方法の一の実施形態の工程の一部を示す模式図である。
【００５７】
シート２１の材質としては、ポリエステル系樹脂が好ましく、その中でもＰＥＴ（ポリエチレンテレフタレート）が更に好ましい。シート２１の厚さは３０〜７０μｍが好ましい。
【００５８】
シート２１に孔２８を形成する際には、あらかじめ、ハニカム成形体２２の端面を撮像装置により撮像して、目封止部を形成すべきセルと目封止部を形成すべきでないセルの形状及び位置を特定し得る画像データを取得しておくことが好ましい。そして、取得しておいた画像データに基づき、レーザーによって、シートの「目封止部を形成すべきセルに重なる部分」に孔を開けることが好ましい。撮像装置としては、特に限定されないが、例えば、ＣＣＤ（ｃｈａｒｇｅ−ｃｏｕｐｌｅｄ  ｄｅｖｉｃｅ）カメラ、ＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）センサ等を挙げることができる。
【００５９】
次に、図２Ｃに示すように、ハニカム成形体２２の、シートが貼り付けられた側の端部を、目封止材料２４が貯留された容器（目封止用容器）２３内に圧入して、ハニカム成形体２２の一方の端面から、シートに形成された孔を通じて、目封止材料２４をセル２５内に圧入する（第１圧入工程）。そして、目封止材料２４をセル２５内に圧入した後には、図２Ｄに示すように、ハニカム成形体を目封止用容器２３から引き抜く。ハニカム成形体２２の端部を目封止用容器２３内に圧入する際には、ハニカム成形体２２の端部を鉛直方向下向きにして、ハニカム成形体２２を鉛直方向下向きに移動させることが好ましい。図２Ｃは、本発明のハニカム構造体の製造方法の一の実施形態の工程の一部を示す模式図である。図２Ｄは、本発明のハニカム構造体の製造方法の一の実施形態の工程の一部を示す模式図である。
【００６０】
目封止材料としては、隔壁の材料として用いた材料を用いることが好ましいが、２５℃における粘度が１００〜３００ｄＰａ・ｓとなるように水の量を調整することが好ましい。
【００６１】
第１圧入工程においては、図４Ａ、図４Ｂに示すような、目封止材料が貯留される目封止用容器２３と、目封止材料が貯留された目封止用容器２３内に、流体の流路となる複数のセルを区画形成する多孔質の隔壁と最外周に位置する外周壁とを備えるハニカム成形体２２の端部を圧入して、ハニカム成形体２２の端面からセル内に目封止材料を充填する圧入手段２６と、を備える第１圧入装置３１を用いることが好ましい。図４Ａは、本発明のハニカム構造体の製造装置の一の実施形態における、第１圧入装置３１を模式的に示す側面図である。図４Ｂは、本発明のハニカム構造体の製造装置の一の実施形態における、第１圧入装置３１を模式的に示す側面図である。
【００６２】
目封止材料を貯留する目封止用容器２３は、特に限定されず、ハニカム成形体の一方の端部を挿入し、目封止用容器２３内に貯留された目封止材料をセル内に充填できる容器であればよい。目封止用容器２３の材質は、特に限定されず、ステンレス鋼等を用いることができる。また、目封止用容器２３の深さは、２０〜４０ｍｍが好ましく、目封止用容器２３の内径は、ハニカム成形体の端面の直径の１０１〜１０５％が好ましい。
【００６３】
圧入手段２６は、ハニカム成形体を把持する把持部と、ハニカム成形体を把持した状態で鉛直方向（上下方向）に移動する加圧機構とを有していることが好ましい。そして、加圧機構を用いて、ハニカム成形体を目封止用容器２３内に圧入することが好ましい。把持部としては、特に限定されないが、例えば、対向する面にゴム等の弾性体を配設した２枚の板を有し、当該弾性体がハニカム成形体に接触するようにして当該２枚の板でハニカム成形体を挟むことができるように形成されたものを挙げることができる。また、加圧機構としては、モーター等により、上記把持部を上下方向に移動させる機構を挙げることができる。
【００６４】
また、第１圧入装置３１としては、圧入手段２６でハニカム成形体を固定し、目封止用容器２３を鉛直方向（上下方向）に移動させるように形成されたものでもよい。この場合、目封止用容器２３がテーブルに載せられ、当該テーブルが、モーターにより鉛直方向（上下方向）に移動するように形成されていることが好ましい。
【００６５】
次に、図２Ｆに示すように、ハニカム成形体２２に充填された目封止材料２４の、ハニカム成形体２２の端面側の端部を凹ませて凹部２７を形成する（凹部形成工程）。図２Ｆは、本発明のハニカム構造体の製造方法の一の実施形態の工程の一部を示す模式図である。
【００６６】
凹部形成工程においては、ハニカム成形体２２を目封止用容器２３から引き抜いた後、図２Ｅに示すように、ハニカム成形体２２を、目封止部２４を形成した側の端部（端面）を鉛直方向上向きにするように反転させる。そして、図２Ｆに示すように、ハニカム成形体２２の目封止部２４を形成した側の端部（端面）を、鉛直方向上向きに向けた状態で、放置し、重力によって凹部２７を形成する。放置時間は、目封止材料の粘度が、２５℃において１００〜３００ｄＰａ・ｓの場合には、２０〜６０秒が好ましい。図２Ｅは、本発明のハニカム構造体の製造方法の一の実施形態の工程の一部を示す模式図である。
【００６７】
ハニカム成形体を反転させる際には、図５に示すような反転装置３２を用いることが好ましい。反転装置３２は、ハニカム成形体２２を把持して、反転させる反転機構３２ｂと、ハニカム成形体３２を把持した反転機構３２ｂを昇降させる昇降機構３２ａを備えることが好ましい。昇降機構３２ａ及び反転機構３２ｂは、モーター等により駆動するものであることが好ましい。図５は、本発明のハニカム構造体の製造装置の一の実施形態における、ハニカム成形体を反転させる反転装置を模式的に示す側面図である。ここで、凹部を形成する工程は、第１圧入工程後反転してから、次工程である第２圧入工程までに要する時間で代用してもかまわない。つまり放置することなく、凹部を形成するために必要な時間を製造ラインの流れの中に設けるようにしてもかまわない。
【００６８】
凹部２７の凹みの深さは、０．５〜２ｍｍが好ましい。０．５ｍｍより浅いと、目封止部に気泡が形成され難くなることがある。２ｍｍより深いと、目封止部に形成される気泡が大きくなり過ぎることがある。「凹部２７の凹みの深さ」とは、凹部２７の、ハニカム成形体の端面側の先端部分から、最も深い位置までの距離（目封止部の中心軸方向における距離）を意味する。
【００６９】
また、目封止材料に凹みを形成する方法としては、セルの開口部に差し込んで、目封止材料に凹みを形成するような治具を用いる方法を挙げることもできる。
【００７０】
次に、図２Ｇに示すように、「凹部２７が形成された目封止材料２４」が充填されたセル２５内に、凹部２７が形成された目封止材料２４の上から目封止材料（充填前の目封止材料３３）を更に圧入する（第２圧入工程）。図２Ｇは、本発明のハニカム構造体の製造方法の一の実施形態の工程の一部を示す模式図である。
【００７１】
第２圧入工程においては、図６に示すような、加圧面３６を有する加圧部材３５を備え、加圧部材３５によって、ハニカム成形体２２のセル内に充填された目封止材料の上から、セル内に更に目封止材料を圧入する第２圧入装置３４を用いることが好ましい。尚、第２圧入装置３４を用いずに、スキージ等を用いて手動で、第２圧入工程を実施してもよい。図６は、本発明のハニカム構造体の製造装置の一の実施形態における、第２圧入装置を模式的に示す側面図である。
【００７２】
加圧部材３５を構成する加圧面３６の形状としては、特に限定されず、長方形、円形等を挙げることができる。加圧面３６の大きさは、ハニカム成形体の端面に沿って移動させたときに、ハニカム成形体の端面全体の上（鉛直方向における上）を通って移動する大きさであることが好ましい。加圧部材３５の材質は、アルミニウム、ステンレス鋼等が好ましい。加圧部材３５の加圧面３６の材質は、ゴム等のエラストマーが好ましい。従って、加圧部材３５は、ステンレス鋼等により形成された加圧部材本体に、ゴム等により形成された加圧面形成材を装着した部材であることが好ましい。
【００７３】
また、加圧部材３５は、ハニカム成形体の端面に対して垂直方向（鉛直方向上下）に加圧面３６を移動させる加圧機構と、ハニカム成形体の端面（シートの表面）に沿って加圧面３６を移動させる駆動機構とにより、移動させることが好ましい。加圧機構は、空気圧、油圧等により加圧部材を鉛直方向における上下移動させる機構であることが好ましい。駆動機構は、モーター等により加圧部材を水平方向に移動させる機構であることが好ましい。
【００７４】
第２圧入装置３４は、図６に示すように、ハニカム成形体２２を固定する固定用テーブル３７を備えていることが好ましい。図６に示す固定用テーブル３７は、テーブル部３７ａと脚部３７ｂとを有している。テーブル部３７ａには、ハニカム成形体の端部を挿入できる孔が形成されていることが好ましい。そして、ハニカム成形体を、当該孔に挿入し、ハニカム成形体の端面が、テーブル部３７ａの上面（鉛直方向上側を向く面）と同じ面上に位置する状態で固定し、その状態で目封止材料をセル内に充填することが好ましい。
【００７５】
第２圧入工程を、第２圧入装置３４を用いて実施する際には、一方の端面側に目封止材料を充填したハニカム成形体を、当該一方の端面側をテーブル部３７ａに固定するようにして、固定用テーブル３７に固定し、その後、加圧面３６を有する加圧部材３５を、加圧面３６がハニカム成形体２２の端面と鋭角を形成した状態で、シートの表面に沿って移動させ、加圧面３６によって、シートと加圧面３６との間に供給された目封止材料を、シートに形成された孔を通じて、凹部が形成された目封止材料が充填されたセル内に、「凹部が形成された目封止材料」の上から圧入することが好ましい。
【００７６】
図３に示すように、加圧部材３５の加圧面３６と、ハニカム成形体２２の端面（シートの表面）との角度θは、鋭角であり、５〜７０°が好ましい。５°より小さい場合も、７０°より大きい場合も、目封止材料を充填し難くなることがある。また、気泡の位置をハニカム成形体の端面に近づけたい場合には、角度θを大きくすることが好ましく、具体的には４０〜７０°が好ましい。また、気泡をハニカム成形体の端面から遠い位置に配置させたい場合には、角度θを小さくすることが好ましく、具体的には５〜４０°が好ましい。図３は、本発明のハニカム構造体の製造方法の一の実施形態の工程の一部を示す模式図である。
【００７７】
加圧部材３５によって目封止材料を充填するときの、ハニカム成形体の端面を押圧する（鉛直方向下向きの）圧力は、０．２〜０．５ＭＰａが好ましく、０．３〜０．５ＭＰａが更に好ましい。０．２ＭＰａより小さいと目封止材料を充填し難くなることがある。０．５ＭＰａより大きいと、ハニカム成形体の端部を破損し易くなることがある。
【００７８】
加圧部材３５をハニカム成形体２２の端面（シートの表面）に沿って移動させるときの移動速度は、１００〜４００ｍｍ／秒が好ましい。１００ｍｍ／秒より遅いと、目封止材料の供給が少なくなり、表面に凹形状を残しやすく、ハニカム構造体の生産効率が低下することがある。４００ｍｍ／秒より速いと、目封止材料をハニカム構造体の各セル内に均一に充填し難くなることがある。
【００７９】
第２圧入工程において使用する目封止材料は、第１圧入工程において使用する目封止材料と同じであることが好ましい。
【００８０】
次に、ハニカム成形体に充填された目封止材料を乾燥させて、目封止部を形成することが好ましい（乾燥工程）。乾燥工程には、図７に示すような、乾燥装置３８を用いることが好ましい。図７は、本発明のハニカム構造体の製造装置の一の実施形態における、乾燥装置３８の断面を示す模式図である。
【００８１】
乾燥装置としては、熱風乾燥装置、ホットプレート、遠赤外線乾燥機等を挙げることができる。乾燥温度は、１５０〜２００℃が好ましい。乾燥時間は、１〜３分が好ましい。
【００８２】
本発明のハニカム構造体の製造方法においては、ハニカム成形体の一方の端面において所定のセルに目封止部を形成した後に、他方の端面において、同じ方法で、残余のセルに目封止部を形成し、本発明のハニカム構造体を得ることが好ましい。
【実施例】
【００８３】
以下、本発明を実施例により更に具体的に説明するが、本発明はこれらの実施例に限定されるものではない。【００８４】
（実施例１）
タルク、カオリン、仮焼カオリン、アルミナ、水酸化アルミニウム、及びシリカのうちから複数を組み合わせて、その化学組成が、ＳｉＯ２４２〜５６質量％、Ａｌ２Ｏ３３０〜４５質量％、及びＭｇＯ１２〜１６質量％となるように所定の割合で調合されたコージェライト化原料１００質量部に対して、造孔材としてグラファイトを１０〜２０質量部添加した。更に、メチルセルロース、及び界面活性剤をそれぞれ適当量添加して調製した杯土を、真空脱気した後、押出成形することにより、複数のセルを区画形成する隔壁と、外周壁とを備えるハニカム成形体を得た。【００８５】
次に、得られたハニカム成形体を、１８０℃で３分間乾燥させ、その後、１４２０℃で５時間焼成した。得られたハニカム成形体は、隔壁厚さが１ｍｍであり、セル密度が３００セル／ｉｎｃｈ２（４６．５セル／ｃｍ２）であり、気孔率（隔壁の気孔率）が４５％であり、平均細孔径（隔壁の平均細孔径）が２５μｍであった。気孔率及び平均細孔径は、水銀ポロシメータによって測定した。【００８６】
次に、得られたハニカム成形体に、両端面に市松模様が形成されるように目封止部を形成して、ハニカム構造体を得た。目封止部の形成には、適宜、図４Ａ〜図７に示す各装置（第１圧入装置３１、第２圧入装置３４、反転装置３２、乾燥装置３８）を用いた。第１圧入装置３１については、ハニカム成形体を保持、移送可能な保持部と目封止材供給機構と加圧機構を有しており、圧入面を下側にした状態でハニカム成形体を保持し、所望の量の目封止材を容器２３に供給した後、圧入面と反対側の端面を加圧してハニカム成形体に目封止材を圧入する装置である。反転装置３２は、ハニカム成形体を保持、移送可能な保持部と回転機構と駆動機構を有しており、第２圧入装置では圧入面を鉛直方向上側にする必要があるのでハニカム成形体を容器２３から取出し、ハニカム成形体を回転させて圧入面を鉛直方向上側に向ける装置である。また、駆動機構により、第２圧入装置の搬送機構にハニカム成形体を設置することが可能である。第２圧入装置３４については、ハニカム成形体を所望の位置に位置決め、保持する位置決め機構と、所望の量の目封止材を供給する供給機構と加圧部材と加圧部材の駆動機構と搬送機構を有しており、加圧部材３５にて目封止材をハニカム成形体に圧入して目封止部を形成する装置である。乾燥装置３８は、搬送機構とチャンバー部とを有しており、ハニカム成形体の少なくとも目封止部がチャンバー内に入った状態で乾燥を行う装置である。図７に示す乾燥装置は、チャンバー部のみを示している。チャンバー部は複数あっても構わない。【００８７】
目封止部の形成に際しては、まず、ハニカム成形体の一方の端面にシートを貼り付け、シートにおける、目封止部を形成しようとするセルと重なる位置に孔を開けた（マスキング工程）。シートの材質は、ＰＥＴとし、厚さは２５μｍとした。シートにはレーザーで孔を開けた。【００８８】
次に、ハニカム成形体のシートが貼り付けられた側の端部を目封止材料が貯留された目封止用容器内に圧入して、ハニカム成形体の一方の端面から、シートに形成された孔を通じて、目封止材料をセル内に圧入した（第１圧入工程）。目封止材料としては、平均粒径５μｍのカオリン４０質量％、平均粒径４０μｍのタルク４０質量％、平均粒径１０μｍの酸化アルミニウム１５質量％、平均粒径５μｍのシリカ５質量％を主たる無機成分として用いた。目封止材料の粘度は、２５℃で２５０ｄＰａ・ｓであった。【００８９】
次に、ハニカム成形体に充填された目封止材料の、ハニカム成形体の端面側の端部を凹ませて凹部を形成した（凹部形成工程）。凹部形成工程においては、ハニカム成形体を目封止用容器から引き抜いた後、図２Ｅに示すように、ハニカム成形体２２を、目封止部２４を形成した側の端部（端面）を鉛直方向上向きにするように反転させた。そして、図２Ｆに示すように、ハニカム成形体２２の目封止部２４を形成した側の端部（端面）を、鉛直方向上向きに向けた状態で、放置し、重力によって凹部２７を形成した。放置時間は、１分とした。【００９０】
次に、「凹部が形成された目封止材料」が充填されたセル内に、「凹部が形成された目封止材料」の上から目封止材料を更に圧入した（第２圧入工程）。第２圧入工程は、図６に示すような、第２圧入装置３４を用いて実施した。一方の端面側に目封止材料を充填したハニカム成形体を、当該一方の端面側をテーブル部３７ａに固定するようにして、固定用テーブル３７に固定し、その後、加圧面３６を有する加圧部材３５を、加圧面３６がハニカム成形体２２の端面と鋭角を形成した状態で、シートの表面に沿って移動させ、加圧面３６によって、シートと加圧面３６との間に供給された目封止材料を、シートに形成された孔を通じて、凹部が形成された目封止材料が充填されたセル内に、「凹部が形成された目封止材料」の上から圧入した。「加圧部材の加圧面」と、ハニカム成形体の端面（シートの表面）との角度θは２０°とした。また、加圧部材を、シートの表面に沿って移動させるときには、加圧面によってハニカム成形体の端面を押圧しながら移動させた。このときの圧力（圧力）は０．４ＭＰａとした。【００９１】
次に、乾燥装置を用いて、目封止部を乾燥させて、ハニカム構造体を得た。乾燥装置としては、熱風乾燥機を用いた。乾燥温度は１８０℃とし、乾燥時間は３分間とした。目封止部の中心軸方向の深さ（目封止部深さ）は、９ｍｍであった。【００９２】
得られたハニカム構造体について、以下の方法で「気泡の中心の位置の平均（気泡深さ平均）」、「気泡の中心の位置の範囲（気泡深さ範囲）」及び「気泡の平均径」を求めた。【００９３】
（気泡の中心の位置の平均）
目封止部を、「目封止部の中心軸を含む平面」で切断し、断面における、目封止部の「ハニカム成形体の端面側」の端部から、気泡の中心までの距離（気泡深さ）を測定する。そして、当該気泡深さの、目封止部の中心軸方向における深さに対する比の値を求める。そして、１００個の目封止部についての測定値の平均を「気泡の中心の位置の平均（気泡深さ平均）」とする。【００９４】
（気泡の中心の位置の範囲）
目封止部を、「目封止部の中心軸を含む平面」で切断し、断面における、目封止部の「ハニカム成形体の端面側」の端部から、気泡の中心までの距離（気泡深さ）を測定する。そして、当該気泡深さの、目封止部の中心軸方向における深さに対する比の値を求める。そして、１００個の目封止部についての測定値における、上限値と下限値とを求め「気泡の中心の位置の範囲（気泡深さ範囲）」とする。気泡深さ範囲は、「下限値〜上限値」という範囲で表わされる。【００９５】
（気泡の平均径）
目封止部を、「目封止部の中心軸を含む平面」で切断し、断面における気泡の最大直径を測定し、１００個の目封止部に形成された気泡についての測定値を平均した値とする。一の目封止部に複数の気泡が形成されている場合、全ての気泡についての平均をとる。気泡の直径は、光学顕微鏡で２倍に拡大した状態で測定した値とする。【００９６】
【表１】
2011036971.tif 000003
【００９７】
（実施例２〜６）
角度θ、加圧面による圧力、目封止深さを、表１に示すように変更した以外は、実施例１と同様にして、ハニカム構造体を作製した。実施例１の場合と同様にして、「気泡の中心の位置の平均（気泡深さ平均）」、「気泡の中心の位置の範囲（気泡深さ範囲）」及び「気泡の平均径」を求めた。結果を表１に示す。【００９８】
表１の実施例１〜３より、加圧面による圧力を上げると、気泡深さが深くなり、気泡の平均径が大きくなることがわかる。また、表１の実施例４〜６より、角度θが大きくなると、気泡深さが浅くなることがわかる。
【産業上の利用可能性】
【００９９】
本発明のハニカム構造体は、内燃機関、ボイラー等の排気ガス中の微粒子や有害物質の処理に好適に利用することができる。その他、多量の煤煙を排出する装置の除害装置への適用も可能である。
【符号の説明】
【０１００】
２：セル、３：隔壁、４：外周壁、５：目封止部、６：気泡、７：端面側の端部、８：目封止部の中心軸方向における一定の範囲、１１：入口側の端面、１２：出口側の端面、２１：シート、２２：ハニカム成形体、２３：容器（目封止用容器）、２４：目封止材料、２５：セル、２６：圧入手段、２７：凹部、２８：孔、３１：第１圧入装置、３２：反転装置、３２ａ：昇降機構、３２ｂ：反転機構、３３：充填前の目封止材料、３４：第２圧入装置、３５：加圧部材、３６：加圧面、３７：固定用テーブル、３７ａ：テーブル部、３７ｂ：脚部、３８：乾燥装置、１００，２００：ハニカム構造体。
【図１Ａ】
2011036971.tif 000004
【図１Ｂ】
2011036971.tif 000005
【図１Ｃ】
2011036971.tif 000006
【図２Ａ】
2011036971.tif 000007
【図２Ｂ】
2011036971.tif 000008
【図２Ｃ】
2011036971.tif 000009
【図２Ｄ】
2011036971.tif 000010
【図２Ｅ】
2011036971.tif 000011
【図２Ｆ】
2011036971.tif 000012
【図２Ｇ】
2011036971.tif 000013
【図３】
2011036971.tif 000014
【図４Ａ】
2011036971.tif 000015
【図４Ｂ】
2011036971.tif 000016
【図５】
2011036971.tif 000017
【図６】
2011036971.tif 000018
【図７】
2011036971.tif 000019
【図８】
2011036971.tif 000020
【国際調査報告】
2011036971.tif 000021
2011036971.tif 000022
2011036971.tif 000023
2011036971.tif 000024